(57)【特許請求の範囲】
【請求項１】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【請求項２】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【請求項３】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％を含有し、Ｎｉ  ０．２％未満，Ｃｕ  ０．１％以上１．０％未満を含み、かつＮｉとＣｕの関係が（３）式を満足する範囲であって，かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
Ｎｉ／Ｃｕ≦０．２…………（３）
【請求項４】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％を含有し、Ｎｉ  ０．２％未満，Ｃｕ  ０．１％以上１．０％未満を含み、かつＮｉとＣｕの関係が（３）式を満足する範囲であって，かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
Ｎｉ／Ｃｕ≦０．２…………（３）
【請求項５】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、さらにＶ，Ｔｉ，Ｎｂのうち１種または２種以上を合計で０．２５％以下含み、かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【請求項６】
重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、さらにＶ，Ｔｉ，Ｎｂのうち１種または２種以上を合計で０．２５％以下含み、かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【請求項７】
請求項１ないし６のいずれかに記載の鋼組成に、Ｂ，Ｍｇ，Ｃａ，Ａｌのうち１種または２種以上を合計で０．１０％以下含有する耐孔食性の優れた高硬度マルテンサイト系ステンレス鋼。
【発明の詳細な説明】
【０００１】
【発明の属する技術分野】
本発明は、大気中で使用され、水道水、雨水、結露等にさらされる可能性のあるねじ、釘、ボルト、刃物、ばね、あるいはプラスチック成形用金型、プラスチック射出成形機部品等の、優れた耐食性、特に耐孔食性と高い硬さが共に要求される用途に使用されるのに適した耐孔食性の優れた高硬度マルテンサイト系ステンレス鋼に関するものである。
【０００２】
【従来の技術】
従来、高い硬さが要求されるねじ、釘、ボルト、刃物、ばね等には、炭素を比較的多く含む炭素鋼や低合金鋼が一般に広く使用されている。しかし、これらは耐食性に寄与するＣｒ等の合金量が少ないため、水道水、雨水、結露等の比較的腐食性の少ない水にさらされた場合においても容易に発錆し、外観上および強度上劣化するという問題があった。
これに対して、耐食性の要求される用途にはステンレス鋼が使用される。しかし、ＳＵＳ３０４，ＳＵＳ３１６等に代表されるオーステナイト系ステンレス鋼は、耐食性が良好であるが、加工硬化性が大きく冷間加工性が悪いこと、およびかなりの強加工を行なっても硬さが４３ＨＲＣ程度までしかあがらないことから、高い硬さが要求される用途には不適当である。また、ＳＵＳ４３０等に代表されるフェライト系ステンレス鋼は、加工硬化性が小さく、冷間加工による加工がしやすいが、硬さが非常に低く、高い硬さが要求される用途には不適当である。
【０００３】
一方、硬さの高いステンレス鋼としては、マルテンサイト系ステンレス鋼が挙げられるが、自動車用、産業用に多用されている代表的な材料であるＳＵＳ４１０でも耐食性が不十分であること、および硬さもせいぜい４２ＨＲＣ前後であることから、耐食性、硬さともに十分とは言えない。硬さの非常に高いマルテンサイト系ステンレス鋼としてＳＵＳ４４０Ｃがあるが、これはＣ量が約１％と高いために５８ＨＲＣ以上の高い硬さが得られるものの、耐食性はステンレス鋼としては必ずしも良好とはいえない。また、ステンレス鋼は、発錆に対する抵抗は比較的大きいが、発錆が少なくても、孔食と呼ばれる局部的な孔状の腐食を起こすことがあり、高強度材ではこれが破壊の起点となり易い問題があった。
この他、特開昭５７−７０２６５号には、高強度のマルテンサイト系ステンレス鋼が、また特開平６−２６４１９４号には、耐錆性に優れたマルテンサイト系ステンレス鋼およびドリリングタッピンねじ、がそれぞれ提案されている。
【０００４】
【発明が解決しようとする課題】
上記、特開昭５７−７０２６５号で提案されているマルテンサイト系ステンレス鋼は、Ｃｕを１．０〜３．０％、Ｎｉを０．２％以下含み、また必要に応じてＭｏを０．５〜３．０％添加するものである。しかし、この鋼は、Ｃｕの含有量が多い反面、Ｎｉの添加量が少ないため、熱間加工性の点で必ずしも満足できない問題があった。さらに、組成の組合せによっては、デルタフェライトが形成され易く、この場合、耐孔食性が低下する問題もある。
また、特開平６−２６４１９４号で提案されるマルテンサイト系ステンレス鋼は、Ｃｕを含まないが、Ｍｏを比較的多く含有するものである。しかし、この鋼は、焼なまし後の硬さが１回の焼なまし処理では十分低下しない問題がある。そのため、複数回の焼なまし処理が必要となり、工程が煩雑になるだけでなく、複数回の焼なまし処理後の硬さも必ずしも満足できる低い硬さが得られず、強度の冷間成形を行なうことが困難な点があった。
【０００５】
そこで、最近、熱間加工や冷間成形が容易で、かつ焼入れ焼戻し後に、良好な耐孔食性と高い硬さを兼備するマルテンサイト系ステンレス鋼が望まれていた。本発明の目的は、熱間加工性が良く、複雑な焼なまし処理を行なわなくても冷間成形が可能であって、かつ焼入れ焼戻し後に耐孔食性が良好で、かつ高い硬さを得ることができる安価なマルテンサイト系ステンレス鋼を提供することである。
【０００６】
【課題を解決するための手段】
発明者は、１３％Ｃｒ系のマルテンサイト系ステンレス鋼について、高い硬さと良好な耐孔食性を両立させるべく、鋭意検討を行なった。その結果、耐孔食性を高めるためには、Ｍｏ、Ｎを必須添加とした上でＣｕの添加が非常に有効であること、およびＮの多量添加が必要であることを見出した。さらにデルタフェライトの抑制には、下記に示す（１）式で示されるＣｒ当量に相当するＡ値を低く抑え、かつ耐孔食性を高めるには、下記に示す（２）式に示されるＢ値を高くするように合金元素のバランスを適性化することが本発明の特徴の一つである。
Ａ＝−４０Ｃ＋６Ｓｉ−２Ｍｎ−４Ｎｉ＋Ｃｒ＋４Ｍｏ＋２Ｗ−２Ｃｕ−３０Ｎ＋１１Ｖ＋１０Ｔｉ＋５Ｎｂ          …………（１）
（ただし、選択元素のうち無添加の元素はゼロとして計算）
Ｂ＝Ｃｒ＋３．３Ｍｏ＋１．６５Ｗ＋Ｃｕ＋３０Ｎ                                                              …………（２）
（ただし、選択元素のうち無添加の元素はゼロとして計算）
【０００７】
上記のうち、Ｃｕ添加は耐孔食性を向上させるだけでなく、冷間加工性も向上させる効果もあるため、多く含有させる方がよく，また，Ｎｉは焼きなましかたさを高くし冷間加工性を劣化させるので，良好な冷間成形性を確保するには低く抑えることが重要である。また、熱間加工性を低下させる元素であるＭｏ，Ｎ等を含有する１３Ｃｒ系高硬度マルテンサイト系ステンレス鋼においては、ＮｉとＣｕの量比がＮｉ／Ｃｕ≦０．２であると特に熱間加工性が劣化しやすいが，この場合でも不純物であるＳ量を低く抑えることによって熱間加工性の劣化をある程度抑制できることを見出した。
また，孔食の起点となる介在物として硫化物，酸化物があげられるが，特に酸化物系介在物量を低減することによって耐孔食性をさらに改善できる。
また、耐孔食性を損なうことなく、高い硬さを得るには、Ｃ量をやや低めの適正量に抑えた上でＮを多量に添加することが本発明の他の特徴である。
【０００８】
すなわち、本発明の第１発明は、重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【０００９】
また第２発明は、重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【００１０】
本発明の第３発明は、重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％を含有し、Ｎｉ  ０．２％未満，Ｃｕ  ０．１％以上１．０％未満を含み、かつＮｉとＣｕの関係が（３）式を満足する範囲であって，かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
Ｎｉ／Ｃｕ≦０．２ …………（３）
【００１１】
また、第４発明は，重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％を含有し、Ｎｉ  ０．２％未満，Ｃｕ  ０．１％以上１．０％未満を含み、かつＮｉとＣｕの関係が（３）式を満足する範囲であって，かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
Ｎｉ／Ｃｕ≦０．２…………（３）
【００１２】
また、第５発明は，重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、さらにＶ，Ｔｉ，Ｎｂのうち１種または２種以上を合計で０．２５％以下含み、かつ不純物元素であるＳ  ０．００５％以下であり，残部がＦｅ及び不可避的不純物からなり、かつ（１）式で示されるＡ値が１０以下、（２）式で示されるＢ値が２０以上であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【００１３】
また、第６発明は、重量％にて、Ｃ  ０．１５％を越え０．４０％以下、Ｓｉ  ２．０％以下、Ｍｎ  ２．０％以下、Ｃｒ  １１．０％以上１５．０％未満、ＭｏまたはＭｏとＷの２種が、Ｍｏ＋１／２Ｗで１．０〜３．０％、Ｎ  ０．０２〜０．１５％、Ｎｉ  ０．２％未満，Ｃｕ  ０．１％以上１．０％未満を含み、さらにＶ，Ｔｉ，Ｎｂのうち１種または２種以上を合計で０．２５％以下含み、かつ不純物元素であるＳ  ０．００５％以下であり，残部がＦｅ及び不可避的不純物からなり、かつ（１）式で示されるＡ値が１０以下、（２）式で示されるＢ値が２０以上であり，さらにＪＩＳ  Ｇ０５５５で規定される(Ｂ＋Ｃ)系介在物量が０．０４％以下であることを特徴とする耐孔食性の優れた高硬度マルテンサイト系ステンレス鋼。
A=-40C+6Si-2Mn-4Ni+Cr+4Mo+2W-2Cu-30N+11V+10Ti+5Nb…………（１）
(ただし、選択元素のうち無添加の元素はゼロとして計算)
B=Cr+3.3Mo+1.65W+Cu+30N…………（２）
(ただし、選択元素のうち無添加の元素はゼロとして計算)
【００１４】
なお、上記の第１ないし第６発明のステンレス鋼の鋼組成には、必要に応じてＢ，Ｍｇ，Ｃａ，Ａｌのうち１種または２種以上を合計で０．１０％以下で、さらに焼入れ焼戻し後の強度を高める目的からは５％以下のＣｏを含有させることができる。
上記組成の本発明鋼は、焼入れ焼戻し後の硬さが５０ＨＲＣ以上であること、また３０℃の脱気３．５％塩水中での孔食電位Ｖｃ’１００が１００ｍＶ（ｖｓ    Ｓ．Ｃ．Ｅ）以上であることが好ましく、本発明の上記の新規な組成範囲によって、この特性が達成できる。
【００１５】
一方、本発明鋼は比較的単純な１回の焼なましで十分低い硬さに下げることができる点にも特徴がある。特に冷間引抜、冷間圧延、冷間鍛造、ねじ転造、冷間曲げ等の冷間成形を行なう場合には、焼なまし後の硬さは、２３０ＨＶ以下であることが熱望されていたもので、従来の類似の鋼は焼なましを複数回繰り返さないと焼なまし硬さを３００ＨＶ以下、望ましくは２３０ＨＶ以下にすることが困難で煩雑な熱処理を行なっていた。本発明鋼は７００〜９５０℃で１回の焼なましを行なうことで焼なまし硬さを２３０ＨＶ以下にすることができる。
【００１６】
【発明の実施の形態】
以下に本発明鋼の各元素の作用について述べる。
Ｃは、１３％Ｃｒ系ステンレス鋼の焼入れ後にマルテンサイト組織を得るために必要である。また、Ｃは炭化物生成元素と結び付いて炭化物を形成し、さらに一部はマルテンサイト基地中に固溶することで硬さを高めるのに有効な元素であるが、０．４０％を越えて添加するとＣｒの炭化物を多く形成し過ぎ、基地のＣｒ量を減少させて耐食性を劣化させる原因になる。一方、０．１５％以下では十分な硬さが得られなくなるだけでなく、デルタフェライトを生成して耐孔食性、硬さ、および熱間加工性を低下させることから、Ｃの含有量を０．１５％を越え０．４０％以下とした。望ましいＣの範囲は、０．２０〜０．３５％である。
【００１７】
Ｓｉ、Ｍｎは、脱酸のために少量添加するが、２．０％を越えて添加してもより一層の向上効果がみられないことから、いずれも２．０％以下とした。また、Ｓｉはフェライトを生成しやすい元素であり、一方Ｍｎはオーステナイトを生成しやすい元素であり、少量であっても基地の組織に多少影響を及ぼすので、望ましくは、いずれも１．０％以下がよい。
【００１８】
Ｃｒは、不動態皮膜を形成することで耐食性、特に耐孔食性を高める効果を有する重要な元素である。１１．０％より少ないと十分な耐食性が得られず、一方、１５．０％以上を添加するとデルタフェライトを生成し、耐孔食性および熱間加工性を劣化させるので、１１．０％以上１５．０％未満とした。望ましいＣｒの範囲は、１３．０〜１４．０％である。
Ｍｏは、不動態皮膜を強化することによって耐孔食性を高めるのに非常に有効な元素であり、本発明鋼に必須添加される。ＷもＭｏと同様、耐孔食性を高めるのに有効であるが、Ｗ単独ではその効果は小さく、Ｗを添加する場合は、Ｍｏの一部を当量のＷ（１／２Ｗが当量のＭｏに相当）で置換する形で添加するのが望ましい。Ｍｏ単独、またはＭｏとＷの両方がＭｏ＋１／２Ｗで１．０％より少ないと耐孔食性が劣化し、一方、３．０％を越えて添加するとデルタフェライトを生成し、逆に耐孔食性を劣化させるだけでなく、熱間加工性も劣化させるので、１．０〜３．０％とした。望ましくは、１．５〜２．５％である。
【００１９】
Ｎｉは、焼きなまし状態でのかたさを高くし，冷間加工性を劣化させる元素であり，冷間加工性を重視する場合には少なく抑える必要がある。０．２％以上添加すると焼きなましかたさが十分低下しにくくなるので，０．２％未満とした。Ｃｕは、Ｃｒ、Ｍｏ，Ｎを含む鋼に少量添加することで耐孔食性を大幅に高めるのに非常に有効な元素であるが，１．０％以上添加すると熱間加工性が劣化しやすく，一方、０．１％より少ないと耐孔食性が十分でなくなるので、Ｃｕは０．１％以上１．０％未満とした。
【００２０】
Ｎは、マルテンサイト基地中に固溶して焼入れ後の硬さを高めるとともに、耐孔食性を高めるのに非常に有効な元素である。また、デルタフェライトの生成を抑制する効果も大きく、Ｎｉのような高価な合金元素を節約して、Ｎｉの代わりにＮを添加することでデルタフェライトの生成を抑制し、安価に材料を製造するのにも有効である。０．０２％より少ないと十分な効果が得られず、一方、０．１５％を越えて添加すると、鋼塊の健全性を害して製造性を劣化させることから、０．０２％〜０．１５％とした。望ましいＮの範囲は、０．０５〜０．１５％である。
【００２１】
Ｃｕの他に熱間加工性を低下させるＭｏやＮなどの元素を含有する本発明の１３Ｃｒ系高硬度マルテンサイト系ステンレス鋼においては、Ｎｉ／Ｃｕ比を０．２より大きくするようにＮｉを多く添加する方が良好な熱間加工性を得やすいが、Ｎｉ量が多すぎると焼きなまし状態でのかたさが高くなり，冷間加工性が劣化し、好ましくない。一方、Ｎｉ／Ｃｕ比が０．２以下では熱間加工性が劣化しやすい。Ｎｉ／Ｃｕ比は冷間加工性を重視する場合、０．２以下であることが望ましいが、Ｎｉ／Ｃｕ比が０．２以下の場合であっても、熱間加工性を害する不純物元素であるＳ量を低く抑えると熱間加工性が向上する。Ｓは，０．００５％より多くなると十分な効果が得られないので，Ｎｉ／Ｃｕ比は０．２以下，Ｓ量は０．００５％以下とした。
【００２２】
Ｖ、Ｔｉ、Ｎｂは必ずしも添加する必要はないが、一次炭化物を形成することで結晶粒を微細化して硬さおよび延性を向上させるのに有効な元素であり、１種または２種以上を必要に応じて添加する。これらのうち、１種または２種以上が合計で、０．２５％を越えて添加すると粗大な一次炭化物を形成し、冷間加工性を害することから１種または２種以上を合計で０．２５％以下とするのがよい。
【００２３】
Ｂ、Ｍｇ、Ｃａ、Ａｌは、必ずしも添加する必要はないが、酸化物、硫化物を形成することで、結晶粒界に偏析するＳ、Ｏを低減し、熱間加工性を向上させるのに有効であり、１種または２種以上を必要に応じて添加する。Ｂ、Ｍｇ、Ｃａ、Ａｌのうちの１種または２種以上が合計で、０．１０％を越えて添加してもより一層の向上効果が得られず、逆に清浄度を低下させて熱間および冷間加工性を害するので、Ｂ、Ｍｇ、Ｃａ、Ａｌのうちの１種または２種以上を合計で、０．１０％以下とするのがよい。
【００２４】
また、耐孔食性を高めるには，孔食の起点の一つである介在物を低減することが有効である。本発明鋼においては、酸化物系介在物であるＪＩＳ  Ｇ０５５５で規定される（Ｂ＋Ｃ）系介在物を低減するとさらに耐孔食性が向上できる。ＪＩＳ規定の（Ｂ＋Ｃ）系介在物量は０．０４％より多いと十分な効果が得られないことから，０．０４％以下とした。
【００２５】
さらに上記に述べた合金元素は、個々の成分範囲を満足するだけでなく、良好な耐孔食性を得るためには、本発明鋼において規定した式を満足する必要がある。
（１）式に示すＡ値は、本発明鋼のＣｒ当量を示しており、この式のＡ値の大小がデルタフェライトの生成し易さを左右する重要な指標である。Ａ値は、フェライトを生成しやすい元素であるＣｒ、Ｓｉ、Ｍｏ、Ｗ、Ｖ、Ｔｉ、Ｎｂの重量％に各元素の効果に応じて実験から求めたそれぞれの係数を付した値から、オーステナイトを生成しやすい元素であるＣ、Ｍｎ、Ｎｉ、Ｃｕ、Ｎの重量％に各元素の効果に応じてそれぞれ係数を付した値を引いたものである。実験の結果、本発明鋼では、このＡ値が１０を越えるとデルタフェライトを生成し、耐孔食性が大きく低下するだけでなく、熱間加工性、焼入れ後の硬さもやや低下することから、（１）式に示すＡ値を１０以下とした。
【００２６】
（２）式に示すＢ値は、本発明鋼の耐孔食性を左右する重要な指標であり、耐孔食性を直接的に向上させる元素であるＣｒ、Ｍｏ、Ｗ、Ｃｕ、Ｎの重量％に各元素の効果の寄与の程度を実験的に求めた係数を付した値の和で示している。本発明鋼では、このＢ値が２０より小さいと、良好な耐孔食性が得られないので、（２）式に示すＢ値を２０以上とした。
上記元素の他、重量％で５％以下のＣｏを本発明鋼に添加してもよい。
Ｃｏは基地中に固溶して焼入れ焼戻し後の強度を高める効果を有するが、Ｃｏは高価な元素であるので多量の添加は必要でない。
また、不純物元素であるＰについては、通常の溶解工程で混入するレベルなら問題ないので特に規定はしないが、耐孔食性の点からは低い方が望ましい。
【００２７】
次に本発明鋼の特性値の限定理由について述べる。
本発明鋼は、適切な焼入れ焼戻しを行なうことによって、ＳＵＳ３０４の冷間加工材やＳＵＳ４１０の焼入れ焼戻し材よりも高い硬さを得ることができる。特に、本発明鋼をねじ、釘、ボルト、刃物、ばね等に使用する場合には、その性能を十分発揮させるために、５０ＨＲＣ以上が必要であるが、本発明鋼では約１０００℃以上からの焼入後、約３００℃以下の低温焼戻しか、または約４００〜５００℃の高温焼戻しを行なうことによって、５０ＨＲＣ以上を得ることができる。但し、ねじ、釘、ボルト等で耐遅れ破壊性が重視される場合は、適正な焼戻し温度を選ぶことによって硬さを低くすることも可能である。
【００２８】
本発明鋼は、適切な焼入れ焼戻しを行なうことによって、高い硬さを維持しつつ、良好な耐孔食性を得ることができる。耐孔食性の優劣を表す１つの指標として孔食電位が挙げられるが、大気中で使用され、水道水、雨水、結露等にさらされる可能性のある部材、部品、工具等に使用しても良好な耐孔食性を示すためには、３０℃の脱気３．５％塩水中での孔食電位Ｖｃ’１００が１００ｍＶ（ｖｓ    Ｓ．Ｃ．Ｅ）以上が必要であるが、本発明鋼では約１０００℃以上からの焼入れ後、約３００℃以下の低温焼戻しを行なうことによって、Ｖｃ’１００を１００ｍＶ（ｖｓ    Ｓ．Ｃ．Ｅ）以上とすることができる。ここで孔食とは、鋼の表面に所々に点状に小さな孔を形成する腐食形態であり、ステンレス鋼においてよく見られる腐食の一種である。この孔食が発生すると見栄えが悪くなるだけでなく、その孔を起点として破壊に至る場合がある。
なお、孔食電位は、電気化学的な腐食評価試験法として、ＪＩＳ  Ｇ０５７７に規定される測定方法に従って測定し、電流密度が１００μＡ／ｃｍとなるときの電位Ｖｃ’１００として求める方法である。
【００２９】
上記に示す特性値は、本発明鋼の製造方法、特に熱処理条件を適切に選ぶことで、用途に応じた組合せとすることが可能である。例えば、冷間成形後、熱処理されるねじ、釘、ボルト、刃物、ばね等においては、２３０ＨＶ以下の低い焼なまし硬さと５０ＨＲＣ以上の高い焼入れ焼戻し硬さを必要とし、さらに耐孔食性も心配される時は、１００ｍＶ（ｖｓ    Ｓ．Ｃ．Ｅ）以上の高い孔食電位も併せ持たせることが可能である。
本発明鋼は，７００〜９５０℃での１回の焼きなましによってかたさを２３０ＨＶ以下に低くすることができるので，特に冷間成形を前提とする用途に適する。
【００３０】
【実施例】
以下、実施例に基づいて本発明を説明する。表１に示す化学成分をもつ鋼を真空溶解によって溶解し、１０ｋｇの鋼塊を得た。ここで、鋼Ｎｏ．１〜１６は組成、介在物量，Ａ値およびＢ値がいずれも本発明の限定範囲内にある本発明鋼であり、Ｎｏ．３１〜３６は組成、介在物量，Ａ値，Ｂ値，Ｎｉ／Ｃｕ比のいずれか、またはいくつかが本発明の限定範囲からはずれた比較鋼である。
これらの鋼を熱間加工によって３０ｍｍ角の棒材にし、８６０℃に加熱後、炉冷の焼なましを行なった。さらに１０５０℃に加熱し３０分保持後油冷の焼入れを行なった後、２００℃で２時間の焼戻しを行なった。
【００３１】
硬さは、焼なまし後についてはビッカース硬度計で、また焼入れ焼戻し後についてはロックウェル硬度計で測定した。また、耐孔食性についてはＪＩＳ    Ｇ０５７７に準じて脱気した３０℃の３．５％塩水中で測定し、電流密度が１００μＡ／ｃｍとなるときの電位Ｖｃ’１００を孔食電位として求めた。また、熱間加工性は、熱間加工時に表面部や角部に疵が多発したものは×印を、疵がわずかではあるが発生したものは△印を、また疵が発生しなかったものは○印を付して評価し、その結果を表２に示す。
【００３２】
【表１】
0003587330.tif 000002
【００３３】
【表２】
0003587330.tif 000003
【００３４】
表２からわかるように、本発明鋼Ｎｏ．１〜１６はいずれも焼入れ焼戻し硬さがＨＲＣ５０以上と高く、また孔食電位Ｖｃ’１００も１００ｍＶ（ｖｓ    Ｓ．Ｃ．Ｅ）以上の高い値を示しており、良好な耐孔食性と高硬度を兼備していることがわかる。また、これら本発明鋼Ｎｏ．１〜１６は、焼なまし硬さがいずれも２３０ＨＶ以下であり、冷間加工性も十分可能であることがわかる。
【００３５】
これに対して、組成、介在物量，Ａ値、Ｂ値のいずれか一つ以上が本発明に規定した範囲から外れる比較鋼Ｎｏ．３１〜３６は、焼入れ焼戻し硬さ、孔食電位、焼なまし硬さ、熱間加工性の一つ以上の特性が本発明に比べて悪いことがわかる。
特にＡ値、Ｂ値のいずれかが外れる比較鋼Ｎｏ．３２，３３は孔食電位が低い値となっており、耐孔食性が不十分である。また、Ｓ量の多い比較鋼Ｎｏ．３１，介在物量の多い比較鋼Ｎｏ．３６も孔食電位が低い値となっており、耐孔食性が不十分である。また，Ｓ量が多い比較鋼Ｎｏ．３１，Ｃｕ量が高い比較鋼Ｎｏ．３５，介在物量の多い比較鋼Ｎｏ．３６は熱間加工性が悪く、素材の製造性が悪い。また，Ｎｉ量が多いＮｏ．３４は焼きなましかたさが高く，冷間加工性がやや劣る。
【００３６】
【発明の効果】
以上説明したように、本発明のマルテンサイト系ステンレス鋼は、熱間加工性が良好で、焼なまし硬さが低く、冷間成形性が良好であり，焼入れ焼戻し後の耐孔食性に優れ、かつ高硬度を有する。本発明鋼はこれらの４つの特性を組み合わせることも兼ね備えることもできる。したがって、熱間加工，冷間加工によって成形され，大気中で使用し、水道水、雨水、結露等にさらされる、ねじ、釘、ボルト、刃物、ばね等の部品、部材等に用いれば、安価で、かつ信頼性および寿命を大幅に向上でき、工業上顕著な効果を有する。